(57)【要約】【課題】開放端電圧（Ｖｏｃ）を高めることができるフラーレン誘導体。【解決手段】下記式（１）で表される構造を２個以上有するフラーレン誘導体。    【化１】2011181719.tif 000017 （式中、Ｃ１及びＣ２はフラーレン骨格を構成する炭素原子を表す。Ｒ１はアルキル基を表す。Ｒ２は１価の有機基を表す。ａは１〜５の整数を表す。前記Ｒ２が複数個存在する場合には、該Ｒ２同士は互いに異なっていてもよい。）【選択図】なし【特許請求の範囲】
【請求項１】
下記式（１）で表される構造を２個以上有するフラーレン誘導体。
【化１】
2011181719.tif 000014
（式中、Ｃ１及びＣ２はフラーレン骨格を構成する炭素原子を表す。Ｒ１はアルキル基を表す。Ｒ２は１価の有機基を表す。ａは１〜５の整数を表す。前記Ｒ２が複数個存在する場合には、該Ｒ２同士は互いに異なっていてもよい。）
【請求項２】
下記式（２）で表される、請求項１に記載のフラーレン誘導体。
【化２】
2011181719.tif 000015
（式中、Ａ環は炭素数が６０以上であるフラーレン骨格を表す。Ｃ１、Ｃ２、Ｒ１、Ｒ２及びａは、前記式（１）における定義と同義である。２個存在する前記Ｒ１は、互いに異なっていてもよい。）
【請求項３】
前記式（１）で表される構造が、下記式（３）で表される構造である、請求項１又は２に記載のフラーレン誘導体。
【化３】
2011181719.tif 000016
（式中、Ｃ１、Ｃ２、Ｒ１及びＲ２は、前記式（１）における定義と同義である。）
【請求項４】
前記Ｒ１がメチル基である請求項１〜３のいずれかに記載のフラーレン誘導体。
【請求項５】
前記Ｒ２がアルキル基、アルコキシ基、アリール基、１価の複素環基及びハロゲン基からなる群から選ばれる、請求項１〜４のいずれか一項に記載のフラーレン誘導体。
【請求項６】
前記Ｒ２がメトキシ基である、請求項５に記載のフラーレン誘導体。
【請求項７】
請求項１〜６のいずれか一項に記載のフラーレン誘導体を電子受容性化合物として含む組成物。
【請求項８】
請求項１〜６のいずれか一項に記載のフラーレン誘導体と電子供与性化合物とを含む組成物。
【請求項９】
前記電子供与性化合物が高分子化合物である、請求項８に記載の組成物。
【請求項１０】
陽極及び陰極からなる一対の電極と、
前記一対の電極間に挟持された請求項１〜６のいずれか一項に記載のフラーレン誘導体を含む活性層と
を備える有機光電変換素子。
【請求項１１】
陽極及び陰極からなる一対の電極と、
前記一対の電極間に挟持された請求項７又は８に記載の組成物を含む活性層と
を備える有機光電変換素子。
【請求項１２】
陽極及び陰極からなる一対の電極と、
前記一対の電極間に挟持される活性層であって、請求項１〜６のいずれか一項に記載のフラーレン誘導体を含む電子受容性層及び該電子受容性層に接合される電子供与性化合物を含む電子供与性層を有している前記活性層と
を備える有機光電変換素子。
【請求項１３】
フラーレンと、Ｎ−ヘキサデシルグリシン、Ｎ−オクチルグリシン、Ｎ−エチルグリシン及びＮ−メチルグリシンを含む群から選ばれるグリシン誘導体と、２−メトキシアルデヒド、２−メチルアルデヒド、２−メトキシベンズアルデヒドを含む群から選ばれるアルデヒド化合物とを、溶媒に加えて加熱還流して反応させる工程と、
前記溶媒を除去し、シリカゲルフラッシュカラムクロマトグラフィ及び分取薄層クロマトグラフィにより分離精製する工程と
を含む、請求項１〜６のいずれか一項に記載のフラーレン誘導体の製造方法。
【請求項１４】
前記グリシン誘導体をＮ−エチルグリシンとし、前記アルデヒド化合物を２−メトキシベンズアルデヒドとする、請求項１３に記載のフラーレン誘導体の製造方法。
【発明の詳細な説明】
【技術分野】
【０００１】
本発明は、フラーレン誘導体およびその製造方法、並びに有機光電変換素子に関する。
【背景技術】
【０００２】
電荷（電子、正孔）輸送性を有する有機半導体材料は、有機太陽電池、光センサといった有機光電変換素子などへの適用が検討されている。こうした有機半導体材料として、フラーレン誘導体が検討されている。有機半導体材料として用いられるフラーレン誘導体としては、例えば[６，６]−フェニルＣ６１−酪酸メチルエステル（[６０]−ＰＣＢＭという場合がある）が知られている（非特許文献１参照）。
【先行技術文献】
【非特許文献】
【０００３】
【非特許文献１】Advanced Functional Materials Vol.13 (2003) ｐ85
【発明の概要】
【発明が解決しようとする課題】
【０００４】
しかしながら従来用いられている[６０]−ＰＣＢＭを有機半導体材料として含む有機光電変換素子では、特に光電変換効率という観点から重要な特性である、高い開放端電圧（Ｖｏｃ）を得ることができなかった。結果として有機光電変換素子の光電変換効率を高めることが困難であった。
【０００５】
そこで本発明は、有機光電変換素子の開放端電圧を十分に高くすることができ、ひいては有機光電変換素子の光電変換効率をより高めることができるフラーレン誘導体を提供することを目的とする。
【課題を解決するための手段】
【０００６】
本発明者らは、種々のフラーレン誘導体の物性、合成方法及び分離精製方法などについて鋭意研究を進めたところ、所定構造のフラーレン誘導体を用いることにより、上記課題を解決できることを見出し、本発明を完成させるに至った。
【０００７】
すなわち本発明は、
［１］  下記式（１）で表される構造を２個以上有するフラーレン誘導体。
【化１】
2011181719.tif 000002
（式中、Ｃ１及びＣ２はフラーレン骨格を構成する炭素原子を表す。Ｒ１はアルキル基を表す。Ｒ２は１価の有機基を表す。ａは１〜５の整数を表す。Ｒ２が複数個存在する場合には、Ｒ２同士は互いに異なっていてもよい。）
［２］  下記式（２）で表される、［１］に記載のフラーレン誘導体。
【化２】
2011181719.tif 000003
（式中、Ａ環は炭素数が６０以上であるフラーレン骨格を表す。Ｃ１、Ｃ２、Ｒ１、Ｒ２及びａは、前記式（１）における定義と同義である。２個存在するＲ１は、互いに異なっていてもよい。）
［３］  前記式（１）で表される構造が下記式（３）で表される構造である、［１］または［２］に記載のフラーレン誘導体。
【化３】
2011181719.tif 000004
（式中、Ｃ１、Ｃ２、Ｒ１及びＲ２は、前記式（１）における定義と同義である。）
［４］  前記Ｒ１がメチル基である、［１］〜［３］のいずれかに記載のフラーレン誘導体。
［５］  前記Ｒ２がアルキル基、アルコキシ基、アリール基、１価の複素環基及びハロゲン基からなる群から選ばれる基である、［１］〜［４］のいずれか１つに記載のフラーレン誘導体。
［６］  前記Ｒ２がメトキシ基である、［５］に記載のフラーレン誘導体。
［７］  ［１］〜［６］のいずれか１つに記載のフラーレン誘導体を電子受容性化合物として含む組成物。
［８］  ［１］〜［６］のいずれか１つに記載のフラーレン誘導体と電子供与性化合物とを含む組成物。
［９］  前記電子供与性化合物が高分子化合物である、［８］に記載の組成物。
［１０］  陽極及び陰極からなる一対の電極と、該一対の電極間に挟持された［１］〜［６］のいずれか１つに記載のフラーレン誘導体を含む活性層とを備える有機光電変換素子。
［１１］  陽極及び陰極からなる一対の電極と、該一対の電極間に挟持された［８］又は［９］に記載の組成物を含む活性層とを備える有機光電変換素子。
［１２］  陽極及び陰極からなる一対の電極と、前記一対の電極間に挟持される活性層であって、［１］〜［６］のいずれか１つに記載のフラーレン誘導体を含む電子受容性層及び該電子受容性層に接合される電子供与性化合物を含む電子供与性層を有している前記活性層とを備える有機光電変換素子。
［１３］  フラーレンと、Ｎ−ヘキサデシルグリシン、Ｎ−オクチルグリシン、Ｎ−エチルグリシン及びＮ−メチルグリシンを含む群から選ばれるグリシン誘導体と、２−メトキシアルデヒド、２−メチルアルデヒド、２−メトキシベンズアルデヒドを含む群から選ばれるアルデヒド化合物とを、溶媒に加えて加熱還流して反応させる工程と、前記溶媒を除去し、シリカゲルフラッシュカラムクロマトグラフィ及び分取薄層クロマトグラフィにより分離精製する工程とを含む、［１］〜［６］のいずれか１つに記載のフラーレン誘導体の製造方法。
［１４］  前記グリシン誘導体をＮ−エチルグリシンとし、前記アルデヒド化合物を２−メトキシベンズアルデヒドとする、［１３］に記載のフラーレン誘導体の製造方法。
を提供する。
【発明の効果】
【０００８】
本発明のフラーレン誘導体を含む層を有機薄膜太陽電池、有機光センサといった有機光電変換素子に適用することにより、開放端電圧を高くすることができる。結果として有機光電変換素子の光電変換効率をより高めることができる。
また本発明のフラーレン誘導体の製造方法によれば、上記優れた特性を備えたフラーレン誘導体をより効率的に製造することができる。
【図面の簡単な説明】
【０００９】
【図１】図１は、有機光電変換素子の構成例（１）を示す概略的な断面図である。
【図２】図２は、有機光電変換素子の構成例（２）を示す概略的な断面図である。
【発明を実施するための形態】
【００１０】
以下、本発明を詳細に説明する。なお以下の説明において図を参照して説明する場合があるが、各図は発明が理解できる程度に構成要素の形状、大きさ及び配置が概略的に示されているに過ぎず、これにより本発明が特に限定されるものではない。また各図において、同様の構成成分については同一の符号を付して示し、その重複する説明を省略する場合がある。
【００１１】
＜フラーレン誘導体＞
本発明のフラーレン誘導体は、下記式（１）で表される構造を２個以上有している。
【００１２】
【化４】
2011181719.tif 000005
【００１３】
前記式（１）の構造において、Ｃ１及びＣ２はフラーレン骨格を構成する炭素原子を表す。
前記式（１）の構造において、Ｒ１はアルキル基を表す。Ｒ２は１価の有機基を表す。ａは１〜５の整数を表す。Ｒ２が複数個存在する場合には、それらは互いに異なっていてもよい。１価の有機基としては、アルキル基、アルコキシ基、アリール基、ハロゲン基又は１価の複素環基であることが好ましい。
【００１４】
前記式（１）の構造において、Ｒ１で表されるアルキル基、またはＲ２がアルキル基である場合には、アルキル基の炭素数は通常１〜２０であり、アルキル基は直鎖状であっても分岐状であってもよく、シクロアルキル基であってもよい。アルキル基の具体例としては、メチル基、エチル基、プロピル基、ｉ−プロピル基、ブチル基、ｉ−ブチル基、ｔｅｒｔ−ブチル基、ｓｅｃ−ブチル基、３−メチルブチル基、ペンチル基、ヘキシル基、２−エチルヘキシル基、ヘプチル基、オクチル基、ノニル基、デシル基、ラウリル基が挙げられる。前記アルキル基中の水素原子はハロゲン原子で置換されていてもよく、具体的には、モノハロメチル基、ジハロメチル基、トリハロメチル基、ペンタハロエチル基が挙げられる。ハロゲン原子としては、フッ素原子が好ましい。水素原子がフッ素原子で置換されたアルキル基の具体例としては、トリフルオロメチル基、ペンタフルオロエチル基、パーフルオロブチル基、パーフルオロヘキシル基、パーフルオロオクチル基が挙げられる。
【００１５】
前記式（１）の構造において、Ｒ２がアルコキシ基である場合には、アルコキシ基の炭素数は通常１〜２０であり、アルコキシ基は直鎖状であっても分岐状であってもよく、シクロアルキルオキシ基であってもよい。アルコキシ基の具体例としては、メトキシ基、エトキシ基、プロピルオキシ基、ｉ−プロピルオキシ基、ブトキシ基、ｉ−ブトキシ基、ｓｅｃ−ブトキシ基、ｔｅｒｔ−ブトキシ基、ペンチルオキシ基、ヘキシルオキシ基、シクロヘキシルオキシ基、ヘプチルオキシ基、オクチルオキシ基、２−エチルヘキシルオキシ基、ノニルオキシ基、デシルオキシ基、３，７−ジメチルオクチルオキシ基、ラウリルオキシ基が挙げられる。前記アルコキシ基中の水素原子はハロゲン原子で置換されていてもよい。ハロゲン原子としては、フッ素原子が好ましい。水素原子がフッ素原子で置換されたアルコキシ基の具体例としては、トリフルオロメトキシ基、ペンタフルオロエトキシ基、パーフルオロブトキシ基、パーフルオロヘキシルオキシ基、パーフルオロオクチルオキシ基が挙げられる。
【００１６】
前記式（１）の構造において、Ｒ２がアリール基である場合には、アリール基の炭素数は通常６〜６０であり、アリール基は置換基を有していてもよい。アリール基の具体例としては、フェニル基、Ｃ1〜Ｃ12アルコキシフェニル基（Ｃ1〜Ｃ12は、炭素数が１〜１２であることを示す。以下も同様である。）、Ｃ1〜Ｃ12アルキルフェニル基、１−ナフチル基、２−ナフチル基が挙げられ、炭素数が６〜２０であるアリール基が好ましく、Ｃ1〜Ｃ12アルコキシフェニル基、Ｃ1〜Ｃ12アルキルフェニル基がより好ましい。前記アリール基中の水素原子はハロゲン原子で置換されていてもよい。ハロゲン原子としては、フッ素原子が好ましい。アリール基が有していてもよい置換基としては、炭素数が１〜２０である直鎖状或いは分岐状のアルキル基又は炭素数が１〜２０であるシクロアルキル基、炭素数が１〜２０である直鎖状或いは分岐状のアルキル基又は炭素数が１〜２０であるシクロアルキル基をその構造中に含むアルコキシ基があげられる。
【００１７】
前記式（１）の構造において、Ｒ２がハロゲン基である場合には、ハロゲン基としては、フルオロ基、クロロ基、ブロモ基、ヨード基が挙げられる。
【００１８】
前記式（１）の構造において、Ｒ２が１価の複素環基である場合には、１価の複素環基としては、１価の芳香族複素環基が好ましい。１価の複素環基としては、チエニル基、ピリジル基、フリル基、ピペリジル基、キノリル基、イソキノリル基、ピロリル基が挙げられる。
【００１９】
本発明のフラーレン誘導体は、前記式（１）で表される構造を２〜４個有することが好ましい。合成の容易さの観点からは、前記式（１）で表される構造を２個有することがより好ましい。
【００２０】
本発明のフラーレン誘導体としては、下記式（２）で表されるフラーレン誘導体が好ましい。
【００２１】
【化５】
2011181719.tif 000006
【００２２】
前記式（２）中、Ａ環は炭素数が６０以上であるフラーレン骨格を表す。Ｃ１、Ｃ２、Ｒ１、Ｒ２及びａは、前記式（１）における定義と同義である。２個存在するＲ１は、互いに異なっていてもよい。
【００２３】
前記式（１）で表される構造が、下記式（３）で表される構造であるフラーレン誘導体がさらに好ましい。
【００２４】
【化６】
2011181719.tif 000007
【００２５】
式中、Ｃ１、Ｃ２、Ｒ１及びＲ２は、前記式（１）における定義と同義である。
【００２６】
前記式（１）〜式（３）のフラーレン誘導体において、Ｒ１はメチル基であることが好ましい。
【００２７】
前記式（１）〜式（３）のフラーレン誘導体において、Ｒ２はメトキシ基であることが好ましい。
【００２８】
本発明のフラーレン誘導体の好ましい一形態としては、前記式（３）のフラーレン誘導体において、前記Ａ環は炭素数が６０以上であるフラーレン骨格であり、Ｒ１はメチル基であり、Ｒ２がメトキシ基であるフラーレン誘導体が挙げられる。
【００２９】
前記式（２）のフラーレン誘導体において、Ａ環を構成するフラーレンの炭素数は特に限定されない。Ａ環を構成するフラーレンとして、Ｃ６０フラーレン、Ｃ７０フラーレン、Ｃ７４フラーレン、Ｃ７６フラーレン、Ｃ７８フラーレン、Ｃ８４フラーレンといった炭素数の異なる種々のフラーレンのうちいずれを選択したとしても、前記本発明の効果を得ることができる。原料の入手しやすさの観点からは、Ａ環はＣ６０フラーレン、Ｃ７０フラーレンであることが好ましい。
【００３０】
本発明のフラーレン誘導体において、Ｃ６０フラーレンの誘導体の具体例としては、下記の化合物（ａ）〜化合物（ｆ）が挙げられる。
【００３１】
【化７】
2011181719.tif 000008
【００３２】
化合物（ａ）〜化合物（ｆ）おいて、Ｃ６０と付記されている環は、炭素数が６０であるフラーレン環を表す。Ｍｅはメチル基を表す。
【００３３】
本発明のフラーレン誘導体において、Ｃ７０フラーレン誘導体の具体例としては、下記化合物（ｇ）が挙げられる。
【００３４】
【化８】
2011181719.tif 000009
【００３５】
前記化合物（ｇ）において、Ｃ７０と付記されている環は、炭素数が７０であるフラーレン環を表す。Ｍｅはメチル基を表す。
前記式（２）のフラーレン誘導体及び前記化合物（ａ）〜化合物（ｇ）において、各フラーレン環に付加されている複数個の構造（付加基）がそれぞれ結合する炭素原子の位置、すなわち付加基同士の相対的な位置関係は、特に限定されない。
【００３６】
＜フラーレン誘導体の製造方法＞
本発明のフラーレン誘導体は、例えばグリシン誘導体とアルデヒド類（アルデヒド化合物）から生成するイミンから脱炭酸して生じるイミニウムカチオンと、フラーレンとの１，３−双極子環化付加反応（Prato反応）として知られる方法（Accounts of Chemical Research  Vol.31  1998  ｐ519-526参照）により合成（製造）することができる。
【００３７】
用いられるグリシン誘導体としては、Ｎ−ヘキサデシルグリシン、Ｎ−オクチルグリシン、Ｎ−エチルグリシン、Ｎ−メチルグリシン（サルコシン）などが例示される。
この製造方法で用いられるグリシン誘導体の量は、フラーレン１モルに対して、通常０．１〜１０モルの範囲であり、好ましくは０．５〜３モルの範囲である。
【００３８】
もう１つの原料であるアルデヒド類としては、２−メトキシアルデヒド、２−メチルアルデヒド、２−メトキシベンズアルデヒドなどが例示される。
アルデヒド類の使用量は、フラーレン１モルに対して、通常０．１〜１０モルの範囲であり、好ましくは０．５〜４モルの範囲である。
【００３９】
本発明のフラーレン誘導体の合成反応は、通常、溶媒中で行なわれる。該溶媒としては、トルエン、キシレン、ヘキサン、オクタン、クロルベンゼンなど、合成反応において不活性な溶媒が用いられる。該溶媒の使用量は、フラーレンの重量に対して、通常１〜１０００００倍量の範囲である。
【００４０】
合成反応に際しては、例えば溶媒中でグリシン誘導体とアルデヒド類とフラーレンとを混合し、加熱して反応させればよい。合成反応の温度は、通常５０〜３５０℃の範囲である。合成反応の時間は、通常３０分間から５０時間である。
加熱による合成反応が終了した後、得られた反応混合物を室温まで放冷し，溶媒をロータリーエバポレータで減圧留去する。得られた固形物をシリカゲルフラッシュカラムクロマトグラフィ及び分取薄層クロマトグラフィにより分離精製する。以上の工程により目的とするフラーレン誘導体を得ることができる。
【００４１】
原料であるグリシン誘導体、アルデヒド類の使用量、反応時間といった反応条件等を適宜調整し、また分離精製条件を適宜調整することにより、フラーレンに付加する付加基（構造）の数を調節し、所望の数の付加基が付加されたフラーレン誘導体を選択的に得ることができる。
【００４２】
＜組成物＞
本発明のフラーレン誘導体は、電子受容性化合物としても電子供与性化合物としても用いることができるが、特に電子受容性化合物として用いるのが好適である。また本発明のフラーレン誘導体は、特に塗布法により形成される活性層の材料として好適に用い得る。
本発明のフラーレン誘導体を含有する組成物の性状は特に限定されない。例えば塗布法に用いられる塗工用の組成物とする場合には、本発明のフラーレン誘導体を任意好適な溶媒と混合して液体状（溶液状）とすればよい。
【００４３】
（第１の組成物）
詳細は後述するが、光電変換素子において、活性層が電子受容性化合物を含有する層（電子受容性層）と電子供与性化合物を含有する層（電子供与性層）とが接合された積層構造として構成される場合には、本発明のフラーレン誘導体を電子受容性化合物として含有し、かつ電子供与性化合物を不含とした組成物（第１の組成物）を、電子受容性層の構成成分として用いることができる。
【００４４】
（第２の組成物）
本発明のフラーレン誘導体が、光電変換素子において、電子受容性化合物及び電子供与性化合物の双方を含有する活性層に用いられる場合には、本発明の組成物（第２の組成物）は、本発明のフラーレン誘導体と電子供与性化合物とを含む。
【００４５】
また前記第１の組成物及び第２の組成物は、使用態様に応じて選択された任意好適なその他の成分をさらに含んでいてもよい。
【００４６】
前記電子供与性化合物は、塗布性の観点から高分子化合物であることが好ましい。なお、本明細書でいう高分子化合物とは、好ましくはポリスチレン換算の数平均分子量が、１０３以上であり、通常ポリスチレン換算の数平均分子量が１０８以下であり得る。
高分子化合物としては、ポリビニルカルバゾール及びその誘導体、ポリシラン及びその誘導体、側鎖又は主鎖に芳香族アミンを有するポリシロキサン誘導体、ポリアニリン及びその誘導体、ポリチオフェン及びその誘導体、ポリピロール及びその誘導体、ポリフェニレンビニレン及びその誘導体、ポリチエニレンビニレン及びその誘導体、ポリフルオレン及びその誘導体等が挙げられる。
【００４７】
有機光電変換素子に用いる電子供与性化合物は、光電変換効率の観点から下記式（４）及び式（５）からなる群から選ばれる繰り返し単位を有する、重量平均分子量がおよそ５×１０３〜１０６の範囲の高分子化合物であることが好ましく、下記式（４）で表される繰り返し単位を有する高分子化合物であることがより好ましい。
【００４８】
【化９】
2011181719.tif 000010
【００４９】
前記式（４）及び式（５）の繰り返し単位において、Ｒ２、Ｒ３、Ｒ４、Ｒ５、Ｒ６、Ｒ７、Ｒ８、Ｒ９、Ｒ１０及びＲ１１は、互いに異なっていてもよい水素原子、アルキル基、アルコキシ基又はアリール基を表す。
【００５０】
前記式（４）の繰り返し単位において、Ｒ２及び／又はＲ３がアルキル基である場合の具体例としては、前述の通り説明し例示したＲと同じアルキル基があげられる。Ｒ２及び／又はＲ３がアルコキシ基である場合の具体例としては、前述の通り説明し例示したＲと同じアルコキシ基があげられる。Ｒ２及び／又はＲ３がアリール基である場合の具体例としては、前述の通り説明し例示したＲと同じアリール基があげられる。
【００５１】
前記式（４）の繰り返し単位において、光電変換効率の観点からは、Ｒ２及びＲ３のうちの少なくとも一方は、炭素数が１〜２０であるアルキル基であることが好ましく、炭素数４〜８のアルキル基であることがより好ましい。
前記式（４）の繰り返し単位からなる好適な高分子化合物としては、例えばＲ２がＨであり、Ｒ３がＣ６Ｈ１３であるＰ３ＨＴが挙げられる。
【００５２】
前記式（５）の繰り返し単位において、Ｒ４〜Ｒ１１のいずれか、これらの組み合わせ又はこれらすべてがアルキル基である場合の具体例としては、前述の通り説明し例示したＲと同じアルキル基が挙げられる。Ｒ４〜Ｒ１１のいずれか、これらの組み合わせ又はこれらすべてがアルコキシ基である場合の具体例としては、前述の通り説明し例示したＲと同じアルコキシ基が挙げられる。Ｒ４〜Ｒ１１のいずれか、これらの組み合わせ又はこれらすべてがアリール基である場合の具体例としては、前述の通り説明し例示したＲと同じアリール基が挙げられる。
【００５３】
前記式（５）の繰り返し単位において、モノマーの合成の行いやすさの観点から、Ｒ６〜Ｒ１１は水素原子であることが好ましい。また、光電変換効率の観点からは、Ｒ４及びＲ５は炭素数が１〜２０であるアルキル基であるか、又は炭素数が６〜２０であるアリール基であることが好ましく、炭素数が５〜８であるアルキル基であるか、又は炭素数が６〜１５であるアリール基であることがより好ましい。
【００５４】
本発明の前記第２の組成物に含まれる電子受容性物質であるフラーレン誘導体は、電子供与性化合物１００重量部に対して、１０〜１０００重量部とすることが好ましく、５０〜５００重量部とすることがより好ましい。
本発明の第２の組成物を上述のように構成することにより、有機光電変換素子に用いた場合に、特に開放端電圧を高めることができ、ひいてはこの第２の組成物を含む層を備える有機光電変換素子の光電変換効率をより高めることができる。
【００５５】
＜有機光電変換素子＞
図１及び図２を参照して、本発明の有機光電変換素子の構成例につき説明する。
図１は、有機光電変換素子の構成例（１）を示す概略的な断面図である。図２は、有機光電変換素子の構成例（２）を示す概略的な断面図である。
【００５６】
本発明の有機光電変換素子は、陽極及び陰極からなる一対の電極と、該一対の電極間に挟持されたフラーレン誘導体を含む層とを備える。
【００５７】
この一対の電極のうち、少なくとも光が入射する側の電極、すなわち少なくとも一方の電極は、入射光を透過させる透明又は半透明の電極とされる。
【００５８】
構成例（１）
図１に示すように、構成例（１）の有機光電変換素子１０は、例えば陽極である第１電極３２及び例えば陰極である第２電極３４からなる一対の電極と、該一対の電極間に挟持されたフラーレン誘導体を含む活性層４０とを備えている。第１電極３２及び第２電極３４の極性は素子構造に対応した任意好適な極性とすればよく、第１電極３２を陰極とし、かつ第２電極３４を陽極とすることもできる。
【００５９】
有機光電変換素子は、通常、基板上に形成される。すなわち有機光電変換素子１０は、基板２０の主面上に設けられている。
【００６０】
この基板２０の材料は、電極を形成し、有機物を含有する層を形成する際に化学的に変化しないものであればよい。基板２０の材料としては、例えば、ガラス、プラスチック、高分子フィルム、シリコン等が挙げられる。
【００６１】
基板２０が不透明である場合には、第１電極３２と対向する、基板側とは反対側に設けられる第２電極３４（すなわち基板２０から遠い方の電極）が透明又は半透明であることが好ましい。
【００６２】
活性層４０は、第１電極３２と第２電極３４とに接して挟持されている。活性層４０は、例えば電子受容性化合物である本発明のフラーレン誘導体と電子供与性化合物とを含有する有機層であって、光電変換機能にとって本質的な機能を有する層である。
【００６３】
基板２０の主面上には、第１電極３２が設けられている。活性層４０は、第１電極３２を覆って設けられている。第２電極３４は、活性層４０の表面に接触させて設けられている。
【００６４】
構成例（２）
図２に示すように、構成例（２）の有機光電変換素子は、陽極３２及び陰極３４からなる一対の電極と、前記一対の電極間に挟持される活性層４０であって、本発明のフラーレン誘導体を含有する電子受容性層４４、及び該電子受容性層に接合される、電子供与性化合物を含む電子供与性層４２を有している前記活性層４０とを備えている。
【００６５】
有機光電変換素子１０は、基板２０の主面上に設けられている。基板２０の主面上には第１電極３２が設けられている。
【００６６】
活性層４０は、第１電極３２と第２電極３４との双方に接して挟持されている。構成例２の活性層４０は、例えば本発明のフラーレン誘導体を電子受容性化合物として含有する電子受容性層４４と電子供与性化合物とを含有する電子供与性層４２とが接合された積層構造とされている。
【００６７】
電子供与性層４２は、第１電極３２を覆って設けられている。電子受容性層４４は、電子供与性層３２の全面を覆って設けられている。第２電極３４は、電子受容性層４４の表面に接触させて設けられている。
【００６８】
なお、構成例（１）及び（２）では、本発明のフラーレン誘導体を電子受容性化合物として説明したが、本発明のフラーレン誘導体を電子供与性化合物として、構成例（１）の活性層４０又は構成例（２）の電子供与性層４２に含有させることもできる。
【００６９】
前記構成例（１）の有機光電変換素子１０は、活性層４０が電子受容性化合物と電子供与性化合物とを単一の層に含有する構成を備えているため、ヘテロ接合界面をより多く含み、光電変換効率がより向上するという観点から好ましい。
【００７０】
有機光電変換素子１０には、第１電極３２及び第２電極３４のうちの少なくとも一方の電極と本発明のフラーレン誘導体を含む活性層との間に付加的な層を設けてもよい。付加的な層としては、例えば、正孔又は電子を輸送する電荷輸送層（正孔輸送層、電子輸送層）が挙げられる。
【００７１】
電荷輸送層を構成する材料としては、従来公知の任意好適な材料を用いることができる。電荷輸送層が電子輸送層である場合には、材料として２，９−ジメチル−４，７−ジフェニル−１，１０−フェナンスロリン（ＢＣＰ）が例示される。電荷輸送層が正孔輸送層である場合には、材料としてポリエチレンジオキシチオフェン（ＰＥＤＯＴ）が例示される。
【００７２】
第１電極３２及び／又は第２電極３４と、フラーレン誘導体を含む層との間に設けてもよい付加的な層は、バッファ層であってもよく、バッファ層として用いられる材料としては、フッ化リチウム等のアルカリ金属、アルカリ土類金属のハロゲン化物、酸化チタン等の酸化物等が挙げられる。また、無機半導体を用いる場合には、微粒子の形態で用いることもできる。
【００７３】
ここで本実施の形態の有機光電変換素子のとりうる層構成の一例を以下に示す。
ａ）陽極／活性層／陰極
ｂ）陽極／正孔輸送層／活性層／陰極
ｃ）陽極／活性層／電子輸送層／陰極
ｄ）陽極／正孔輸送層／活性層／電子輸送層／陰極
ｅ）陽極／電子供給性層／電子受容性層／陰極
ｆ）陽極／正孔輸送層／電子供給性層／電子受容性層／陰極
ｇ）陽極／電子供給性層／電子受容性層／電子輸送層／陰極
ｈ）陽極／正孔輸送層／電子供給性層／電子受容性層／電子輸送層／陰極
（ここで、記号「／」は、記号「／」を挟む層同士が隣接して積層されていることを示す。）
【００７４】
上記層構成は、陽極が基板により近い側に設けられる形態、及び陰極が基板により近い側に設けられる形態のいずれであってもよい。
前記構成例（１）の有機光電変換素子１０において、電子受容性化合物としてのフラーレン誘導体及び電子供与性化合物を含有する活性層４０におけるフラーレン誘導体の割合は、電子供与性化合物１００重量部に対して、１０〜１０００重量部とすることが好ましく、５０〜５００重量部とすることがより好ましい。
【００７５】
前記構成例（１）の有機光電変換素子１０において、フラーレン誘導体及び電子供与性化合物を含有する活性層４０は、フラーレン誘導体と電子供与性化合物とを含む組成物を用いて製造することができる。
【００７６】
有機光電変換素子１０に用いることができるフラーレン誘導体を含む層（活性層４０、電子供与性層４２、電子受容性層４４）は、該フラーレン誘導体を含む有機薄膜として形成されていることが好ましい。該有機薄膜の厚さは、通常、１ｎｍ〜１００μｍであり、好ましくは２ｎｍ〜１０００ｎｍであり、より好ましくは５ｎｍ〜５００ｎｍであり、さらに好ましくは２０ｎｍ〜２００ｎｍである。
【００７７】
第１電極３２及び／又は第２電極３４を透明又は半透明とする場合の材料としては、導電性の金属酸化物膜、半透明の金属薄膜等が挙げられる。具体的には、酸化インジウム、酸化亜鉛、酸化スズ、及びそれらの複合体であるインジウムスズ酸化物（ＩＴＯ）、インジウム亜鉛酸化物等からなる導電性材料を用いて作製された膜、ＮＥＳＡや、金、白金、銀、銅等が用いられ、ＩＴＯ、インジウム亜鉛酸化物、酸化スズが好ましい。電極（第１電極３２及び第２電極３４）の作製方法としては、真空蒸着法、スパッタリング法、イオンプレーティング法、メッキ法等が挙げられる。
また、電極材料として、ポリアニリン及びその誘導体、ポリチオフェン及びその誘導体等の有機の透明導電膜を用いてもよい。
【００７８】
第１電極３２及び第２電極３４のうちの一方の電極の電極材料としては、仕事関数の小さい材料が好ましい。仕事関数の小さい材料を含む電極は、透明又は半透明であってもよい。該材料としては、例えば、リチウム、ナトリウム、カリウム、ルビジウム、セシウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウム等の金属、及びそれらのうち２つ以上の合金、又はそれらのうち１つ以上と、金、銀、白金、銅、マンガン、チタン、コバルト、ニッケル、タングステン、錫のうち１つ以上との合金、グラファイト又はグラファイト層間化合物が用いられる。合金の例としては、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金が挙げられる。
【００７９】
次に、有機光電変換素子の動作機構について説明する。透明又は半透明の電極を透過して入射した光のエネルギーが電子受容性化合物及び／又は電子供与性化合物で吸収され、電子と正孔の結合した励起子を生成する。生成した励起子が移動して、電子受容性化合物と電子供与性化合物が隣接（接合）しているヘテロ接合界面に達すると界面でのそれぞれのＨＯＭＯエネルギー及びＬＵＭＯエネルギーの違いにより電子と正孔とが分離し、独立に動くことができる電荷（電子と正孔と）が発生する。発生した電荷は、それぞれ電極へ移動することにより外部へ電気エネルギー（電流）として取り出すことができる。
【００８０】
＜有機薄膜の製造方法＞
前記有機薄膜の製造方法は特に制限されない。製造方法としては、例えば、本発明に用いられるフラーレン誘導体を含む溶液（組成物）を調製し、この溶液を用いる成膜方法が挙げられる。
【００８１】
前記溶液に用いられる溶媒は、本発明のフラーレン誘導体を溶解させるものであれば特に制限はない。この溶媒としては、例えば、トルエン、キシレン、メシチレン、テトラリン、デカリン、ビシクロヘキシル、ブチルベンゼン、ｓｅｃ−ブチルベゼン、ｔｅｒｔ−ブチルベンゼン等の炭化水素系溶媒、四塩化炭素、クロロホルム、ジクロロメタン、ジクロロエタン、クロロブタン、ブロモブタン、クロロペンタン、ブロモペンタン、クロロヘキサン、ブロモヘキサン、クロロシクロヘキサン、ブロモシクロヘキサン等のハロゲン化飽和炭化水素系溶媒、クロロベンゼン、ジクロロベンゼン、トリクロロベンゼン等のハロゲン化不飽和炭化水素系溶媒、テトラヒドロフラン、テトラヒドロピラン等のエーテル類系溶媒が挙げられる。前記フラーレン誘導体は、通常前記溶媒に０．１重量％以上溶解させることができる。
【００８２】
前記溶液は、既に説明した高分子化合物をさらに含んでいてもよい。この場合の溶液に用いられる溶媒の具体例としては、前述と同じ溶媒が挙げられるが、高分子化合物の溶解性の観点からは、芳香族の炭化水素系溶媒が好ましく、トルエン、キシレン、メシチレンがより好ましい。
【００８３】
前記溶液を使用する成膜方法には、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、インクジェット印刷法、ディスペンサー印刷法、ノズルコート法、キャピラリーコート法等の塗布法を用いることができ、スピンコート法、フレキソ印刷法、インクジェット印刷法、ディスペンサー印刷法が好ましい。
【００８４】
有機光電変換素子は、透明又は半透明の電極を透過するように太陽光等の光を照射することにより、活性層を挟持する電極間に光起電力を発生させ、有機薄膜太陽電池として動作させることができる。有機薄膜太陽電池を複数集積することにより有機薄膜太陽電池モジュールとして用いることもできる。
【００８５】
また、有機光電変換素子の電極間に電圧を印加した状態で、透明又は半透明の電極を透過するように光を照射すると、光電流が流れる。このようにして、有機光電変換素子を有機光センサとして動作させることができる。有機光センサを複数集積することにより有機イメージセンサとして用いることもできる。
【実施例】
【００８６】
以下、本発明をさらに詳細に説明するために実施例を示すが、本発明はこれらの実施例に限定されるものではない。
【００８７】
合成（製造）に用いた試薬及び溶媒は、市販品をそのまま使用するか、乾燥剤存在下で蒸留精製して使用した。Ｃ60フラーレンはフロンティアカーボン社製を使用した。ＮＭＲスペクトルはＪＥＯＬ社製  ＭＨ５００を用いて測定し、テトラメチルシラン（ＴＭＳ）を内部標準に使用した。ＭＡＬＤＩ−ＴＯＦ  ＭＳスペクトルはＢＲＵＫＥＲ社製  ＡｕｔｏＦＬＥＸ−Ｔ２を用いて測定した。
【００８８】
＜実施例１＞ビス付加フラーレン誘導体（フラーレン誘導体（Ａ））の合成
ジムロートコンデンサを装着した２口フラスコ（100mL）にフラーレンC60（250mg、0.35mmol)、サルコシン（46mg、0.52mmol）、２−メトキシベンズアルデヒド（94mg、0.694mmol）をとり、クロロベンゼン（50mL）を加えて３時間加熱還流した。室温まで放冷後、ロータリーエバポレータで溶媒を除去し、ついでシリカゲルフラッシュカラムクロマトグラフィ（展開溶媒；二硫化炭素：酢酸エチル＝１：０から３０：１（体積比））、及び分取薄層クロマトグラフィ（展開溶媒；二硫化炭素）で分離精製し、モノ付加フラーレン誘導体（フラーレン誘導体（Ｍ））を37mg（0.04mmol、収率12%）、及び褐色粉末であるビス付加フラーレン誘導体（フラーレン誘導体（Ａ））を95mg（0.09mmol、収率26%）得た。
【００８９】
モノ付加フラーレン誘導体（フラーレン誘導体（Ｍ））
MALDI-TOF-MS (matrix: SA) found 882 (calcd for C70H13NO、Exact Mass: 883)。
ビス付加フラーレン誘導体（フラーレン誘導体（Ａ））
MALDI-TOF-MS (matrix: SA) found 1045 (calcd for C80H26N2O2、Exact Mass: 1046)。
【００９０】
【化１０】
2011181719.tif 000011
【００９１】
＜合成例１＞モノ付加フラーレン誘導体（フラーレン誘導体（Ｂ））の合成
ジムロートコンデンサを装着した２口フラスコ（100mL）にフラーレンC60（250mg、0.35mmol）、サルコシン（46mg、0.52mmol）、４−メトキシベンズアルデヒド（94mg、0.694mmol）をとり、溶媒であるクロロベンゼン（50mL）を加えて３時間加熱還流した。室温まで放冷後、ロータリーエバポレータで溶媒を除去し、ついでシリカゲルフラッシュカラムクロマトグラフィ（展開溶媒；二硫化炭素：酢酸エチル＝１：０から３０：１（体積比）)、及び、分取薄層クロマトグラフィ（展開溶媒；二硫化炭素）で分離精製し、褐色粉末であるモノ付加フラーレン誘導体（フラーレン誘導体（Ｂ））を124mg（0.14mmol、収率39%）得た。
【００９２】
モノ付加フラーレン誘導体（フラーレン誘導体（Ｂ））
1H NMR (500 MHz, ppm, CDCl3, J= Hz) δ 2.76(3H, s), 3.77 (3H, s), 4.22(1H, d, J=9.15 Hz), 4.92 (1H, s), 4.93(1H, d, J=9.15 Hz), 6.87 (2H, d, J=8.7 Hz), 7.64(2H, brs);
MALDI-TOF-MS (matrix: SA) found 882 (calcd for C70H13NO、Exact Mass: 883.0997).
【００９３】
【化１１】
2011181719.tif 000012
【００９４】
＜実施例２＞有機薄膜太陽電池の作製
電子供与性化合物としてレジオレギュラーＰ３ＨＴ（アルドリッチ社製、ロット番号：０９００７ＫＨ）を１％（重量％）の濃度でクロロベンゼンに溶解させた。その後、フラーレン誘導体（Ａ）を電子供与性化合物の重量に対して等倍重量となるように電子受容性化合物として混合して溶液とした。その後、吸着剤として溶液１００重量部に対し１重量部のシリカゲル（和光純薬製  Wakogel  Ｃ−３００  粒径４５〜７５μｍ）を添加し、１２時間攪拌した。ついで、孔径１．０μmのテフロン（登録商標）フィルタで濾過し、塗布溶液を作製した。
【００９５】
スパッタ法によりＩＴＯ膜（第１電極）が１５０ｎｍの厚みとして形成されたガラス基板（基板）を、オゾンＵＶ処理して表面処理を行った。次に、前記塗布溶液を用いてスピンコート法によりガラス基板上に形成されたＩＴＯ膜上に塗布し、光電変換素子（有機薄膜太陽電池）の活性層（膜厚約１００ｎｍ）を得た。その後、窒素雰囲気下、１３０℃の条件で１０分間ベークを行った。その後、まず真空蒸着機によりフッ化リチウムを４ｎｍの厚さで蒸着し、次いでアルミニウム（Ａｌ）を１００ｎｍの厚さで蒸着した（第２電極）。蒸着における真空度は、すべて１〜９×１０-3Ｐａとした。また、得られた有機薄膜太陽電池の形状は、２ｍｍ×２ｍｍの正方形であった。得られた有機薄膜太陽電池に、ソーラシミュレータ（分光計器製、商品名OTENTO-SUNII、AM1.5Gフィルタ）を用いて、放射照度１００ｍＷ／ｃｍ２として一定照度の光を照射することにより、太陽電池特性を測定した。結果を表１に示す。
【００９６】
＜比較例１＞
Ｐ３ＨＴの重量に対して１００重量％となるように、フラーレン誘導体（Ａ）の代わりに[６０]-ＰＣＢＭ（Phenyl C61-butyric acid methyl ester、アメリカンダイソース社製、商品名ＡＤＳ６１ＢＦＢ）を溶液に混合した以外は、実施例２と同様にして太陽電池特性を測定した。結果を表１に示す。
【００９７】
＜比較例２＞
Ｐ３ＨＴの重量に対して１００重量％となるように、フラーレン誘導体（Ａ）の代わりにフラーレン誘導体（Ｂ）を溶液に混合した以外は、実施例２と同様にして太陽電池特性を測定した。結果を表１に示す。
【００９８】
【表１】
2011181719.tif 000013
【００９９】
表１から明らかなように、本発明のフラーレン誘導体（フラーレン誘導体（Ａ））を活性層に含有している実施例２の有機薄膜太陽電池は、従来技術に相当する比較例１及び比較例２の有機薄膜太陽電池と比較して、開放端電圧がより高くなっていた。さらに実施例２の有機薄膜太陽電池は、従来技術に相当する比較例１及び２の有機薄膜太陽電池と比較して、光電変換効率がより高くなっていた。
【０１００】
上述の説明から明らかなように、本発明のフラーレン誘導体を含む層を有機薄膜太陽電池、有機光センサといった有機光電変換素子の活性層として用いれば、特に光電変換効率という観点から極めて重要な特性である開放端電圧をより高めることができる。よって本発明のフラーレン誘導体は、有機光電変換素子の光電変換効率をより高めるのに大いに寄与する。
【符号の説明】
【０１０１】
１０  有機光電変換素子
２０  基板
３２  第１電極
３４  第２電極
４０  活性層
４２  電子供与性層
４４  電子受容性層
【図１】
2011181719.tif 000018
【図２】
2011181719.tif 000019